(57)【要約】【課題】  本発明は、天然コルクフィルムの製造方法に関する。【解決手段】  用意された天然コルク材料をスライシングして薄膜のコルク層を形成するコルク層形成ステップと、コルク層形成ステップで形成されたコルク層の一面に繊維シートを付着させて繊維層を形成する繊維層形成ステップと、コルク層の変色防止のために、繊維層形成ステップで形成されたコルク層と繊維層との積層体を前処理する前処理ステップと、前処理ステップを経た繊維層に樹脂シートを付着させて樹脂層を形成する樹脂層形成ステップとを含んで構成され、製造されたコルクフィルムが光によって自然変色することを防止させ、コルク層を単独で脱色する場合に発生する壊れ現象またはシワ形成現象を著しく低減させる。【選択図】  図１
2018062167.tif 000002
【特許請求の範囲】
【請求項１】
用意された天然コルク材料をスライシングして薄膜のコルク層を形成するコルク層形成ステップと、
前記コルク層形成ステップで形成されたコルク層の一面に繊維シートを付着させて繊維層を形成する繊維層形成ステップと、
前記コルク層の変色防止のために、前記繊維層形成ステップで形成された前記コルク層と前記繊維層との積層体を前処理する前処理ステップと、
前記前処理ステップを経た前記繊維層に樹脂シートを付着させて樹脂層を形成する樹脂層形成ステップとを含む天然コルクフィルムの製造方法。
【請求項２】
前記コルク層形成ステップにおいて、
前記コルク層の厚さは、０．１ｍｍ以上１．０ｍｍ以下であることを特徴とする請求項１に記載の天然コルクフィルムの製造方法。
【請求項３】
コルク層形成ステップは、
天然コルクの木から採取されたコルクを縦方向または横方向に剥離して前記天然コルク材料を用意することを特徴とする請求項１に記載の天然コルクフィルムの製造方法。
【請求項４】
コルク層形成ステップは、
天然コルクの木から採取されたコルクを粉砕してコルクチップを形成した後、前記コルクチップとバインダーとを混合圧着して前記天然コルク材料を用意することを特徴とする請求項１に記載の天然コルクフィルムの製造方法。
【請求項５】
繊維層形成ステップにおいて、
前記繊維層は、前記繊維シートを接着剤で付着させるか、熱圧着方式で付着させて形成されることを特徴とする請求項１に記載の天然コルクフィルムの製造方法。
【請求項６】
前記前処理ステップは、
脱色剤を用いて前記積層体の前記コルク層を脱色する脱色ステップを含むことを特徴とする請求項１に記載の天然コルクフィルムの製造方法。
【請求項７】
前記脱色剤は、
過酸化水素希釈液、またはアンモニアが添加された過酸化水素希釈液であることを特徴とする請求項６に記載の天然コルクフィルムの製造方法。
【請求項８】
前記前処理ステップは、
前記脱色ステップで脱色した前記積層体を洗浄する洗浄ステップと、
前記洗浄ステップで洗浄された前記積層体を乾燥する乾燥ステップとをさらに含むことを特徴とする請求項６に記載の天然コルクフィルムの製造方法。
【請求項９】
樹脂層形成ステップにおいて、
前記樹脂層は、前記樹脂シートを接着剤で付着させて形成されることを特徴とする請求項１に記載の天然コルクフィルムの製造方法。
【請求項１０】
樹脂層形成ステップにおいて、
前記樹脂層は、前記樹脂シートを熱圧着方式で付着させて形成されることを特徴とする請求項１に記載の天然コルクフィルムの製造方法。
【請求項１１】
前記熱圧着方式は、
ロールプレス方式で行われるが、
摂氏１５０度以上２５０度以下の温度条件、０．１ＭＰａ以上５ＭＰａ以下の圧力条件、および０．５ｍ／ｍｉｎ以上２ｍ／ｍｉｎ以下の移動速度の条件下で行われることを特徴とする請求項１０に記載の天然コルクフィルムの製造方法。
【請求項１２】
前記繊維層形成ステップを行った後、前記前処理ステップを行う前に、前記繊維層形成ステップを経た前記コルク層の他面をサンディング処理する第１サンディングステップをさらに含むことを特徴とする請求項１に記載の天然コルクフィルムの製造方法。
【請求項１３】
前記前処理ステップを行った後、前記コルク層の他面をサンディング処理する第２サンディングステップをさらに含むことを特徴とする請求項１に記載の天然コルクフィルムの製造方法。
【請求項１４】
第２サンディングステップは、
前記コルク層の厚さが０．０５ｍｍ以上０．５ｍｍ以下の範囲となるように行われることを特徴とする請求項１３に記載の天然コルクフィルムの製造方法。
【請求項１５】
前記前処理ステップを行った後、カラー樹脂または透明樹脂を接着剤や熱圧着で付着させるか、カラー塗料または透明塗料を塗装してコーティング層を形成するコーティング層形成ステップをさらに含むことを特徴とする請求項１に記載の天然コルクフィルムの製造方法。
【発明の詳細な説明】
【技術分野】
【０００１】
本発明は、天然コルクフィルムの製造方法に関し、より詳細には、製造されたコルクフィルムが光によって自然変色することを防止させる天然コルクフィルムの製造方法に関する。
【背景技術】
【０００２】
従来は、ドアトリム（ｄｏｏｒ  ｔｒｉｍ）、インストルメントパネル（ｉｎｓｔｒｕｍｅｎｔ  ｐａｎｅｌ）のガーニッシュ（ｇａｒｎｉｓｈ）、スイッチカバー（ｓｗｉｔｃｈ  ｃｏｖｅｒ）などの自動車内装材の表面処理方法として、ペイント塗装、金属めっき、水圧転写などが存在していた。
【０００３】
しかし、このような表面処理方法のうち、ペイント塗装、金属めっき、および水圧転写などは、製作工程で環境汚染を発生させ、製品完成後にも有機化合物が持続的に発生することにより、車両室内ＶＯＣ（Ｖｏｌａｔｉｌｅ  Ｏｒｇａｎｉｃ  Ｃｏｍｐｏｕｎｄｓ、揮発性有機化合物）の規制によってその立場が狭くなっている傾向である。
【０００４】
したがって、最近、環境保護と連携して環境に優しい素材またはその加工法への関心が高まっており、天然素材フィルムインサート成形、天然素材直接成形などの方法が研究されている。
【０００５】
この場合、天然素材直接成形は、工程が複雑で、価格が高価格であって、極めて一部の高級車両にのみ適用されているのが現状である。
【０００６】
したがって、環境に優しく、かつ審美感および高級感を付与できる表面処理方法として、フィルムインサート成形工法に関する研究が活発に進められた。
【０００７】
しかし、フィルムインサート成形工法に利用可能な天然素材固有の特性である低い引張強度と屈曲強度などによって壊れや割れなどの現象が持続的に発生し、その適用に限界があった。
【０００８】
このような問題点を改善すべく、大韓民国登録特許公報ＫＲ１０−１２７４７５０Ｂ１（特許文献１）、大韓民国登録特許公報ＫＲ１０−１２７４７５２Ｂ１（特許文献２）および大韓民国公開特許公報ＫＲ１０−２０１５−００７２５５３Ａ（特許文献３）に開示されたように、弾性と柔軟性に優れた天然コルクをフィルム化して使用しようとする研究が持続的に進められてきた。
【０００９】
しかし、特許文献１〜特許文献３を含む従来の天然コルクフィルムの製造方法は、製造されたコルクフィルムが、コルクに含有されている木材固有の変色誘発成分であるリグニン（ｌｉｇｎｉｎ）のため、一定時間経過後に光によって自然変色する問題点があった。
【００１０】
また、従来の天然コルクフィルムの製造方法は、変色防止のためにコルク層の脱色過程を経る場合、コルク層を単独で脱色したため、脱色剤の含浸および撹拌作業によってコルク層が壊れたりシワが形成される問題点があった。
【００１１】
同時に、従来の天然コルクフィルムの製造方法は、熱圧着方式で樹脂層を積層形成する時、適正な熱伝達超過時にコルク層の表面が炭化したり、適正な熱伝達が不十分な時に樹脂層が剥離される問題点があった。
【先行技術文献】
【特許文献】
【００１２】
【特許文献１】大韓民国登録特許公報ＫＲ１０−１２７４７５０Ｂ１
【特許文献２】大韓民国登録特許公報ＫＲ１０−１２７４７５２Ｂ１
【特許文献３】大韓民国公開特許公報ＫＲ１０−２０１５−００７２５５３Ａ
【発明の概要】
【発明が解決しようとする課題】
【００１３】
上述した問題点を解消するにあたり、本発明の目的は、前処理ステップによりコルクに含有されている木材固有の変色誘発成分であるリグニン（ｌｉｇｎｉｎ）を除去することにより、製造されたコルクフィルムが光によって自然変色することを防止させる天然コルクフィルムの製造方法を提供することである。
【００１４】
また、前処理ステップにおいて、コルク層に繊維層を付着させた後、その積層体を脱色することにより、コルク層単独で脱色する場合に発生する壊れ現象またはシワ形成現象を著しく低減させる天然コルクフィルムの製造方法を提供することである。
【００１５】
同時に、適正な条件下の熱圧着方式により樹脂層を効果的に積層形成可能にする天然コルクフィルムの製造方法を提供することである。
【課題を解決するための手段】
【００１６】
本発明の実施形態に係る天然コルクフィルムの製造方法は、用意された天然コルク材料をスライシングして薄膜のコルク層を形成するコルク層形成ステップと、コルク層形成ステップで形成されたコルク層の一面に繊維シートを付着させて繊維層を形成する繊維層形成ステップと、コルク層の変色防止のために、繊維層形成ステップで形成されたコルク層と繊維層との積層体を前処理する前処理ステップと、前処理ステップを経た繊維層に樹脂シートを付着させて樹脂層を形成する樹脂層形成ステップとを含んで構成される。
【００１７】
この場合、コルク層形成ステップにおいて、コルク層の厚さは、０．１ｍｍ以上１．０ｍｍ以下であることが好ましい。
【００１８】
一方、コルク層形成ステップは、天然コルクの木から採取されたコルクを縦方向または横方向に剥離して天然コルク材料を用意するように構成される。
【００１９】
同時に、コルク層形成ステップは、天然コルクの木から採取されたコルクを粉砕してコルクチップを形成した後、コルクチップとバインダーとを混合圧着して天然コルク材料を用意するように構成される。
【００２０】
一方、繊維層形成ステップにおいて、繊維層は、繊維シートを接着剤で付着させるか、熱圧着方式で付着させて形成されることが好ましい。
【００２１】
一方、前処理ステップは、脱色剤を用いて積層体のコルク層を脱色する脱色ステップを含んで構成される。
【００２２】
この場合、脱色剤は、過酸化水素希釈液、またはアンモニアが添加された過酸化水素希釈液であることが好ましい。
【００２３】
一方、前処理ステップは、脱色ステップで脱色した積層体を洗浄する洗浄ステップと、洗浄ステップで洗浄された積層体を乾燥する乾燥ステップとをさらに含んで構成される。
【００２４】
一方、樹脂層形成ステップにおいて、樹脂層は、樹脂シートを接着剤で付着させて形成されることが好ましい。
【００２５】
また、樹脂層形成ステップにおいて、樹脂層は、樹脂シートを熱圧着方式で付着させるように構成される。
【００２６】
この時、熱圧着方式は、ロールプレス方式で行われるが、摂氏１５０度以上２５０度以下の温度条件、０．１ＭＰａ以上５ＭＰａ以下の圧力条件、および０．５ｍ／ｍｉｎ以上２ｍ／ｍｉｎ以下の移動速度の条件下で行われることが好ましい。
【００２７】
一方、本発明の実施形態に係る天然コルクフィルムの製造方法は、繊維層形成ステップを行った後、前処理ステップを行う前に、繊維層形成ステップを経たコルク層の他面をサンディング処理する第１サンディングステップをさらに含んで構成される。
【００２８】
また、本発明の実施形態に係る天然コルクフィルムの製造方法は、前処理ステップを行った後、コルク層の他面をサンディング処理する第２サンディングステップをさらに含んで構成される。
【００２９】
この時、第２サンディングステップは、コルク層の厚さが０．０５ｍｍ以上０．５ｍｍ以下の範囲となるように行われることが好ましい。
【００３０】
一方、本発明の実施形態に係る天然コルクフィルムの製造方法は、前処理ステップを行った後、カラー樹脂または透明樹脂を接着剤や熱圧着で付着させるか、カラー塗料または透明塗料を塗装してコーティング層を形成するコーティング層形成ステップをさらに含んで構成される。
【発明の効果】
【００３１】
上述のように、本発明に係る天然コルクフィルムの製造方法は、前処理ステップによりコルクに含有されている木材固有の変色誘発成分であるリグニン（ｌｉｇｎｉｎ）を除去することにより、製造されたコルクフィルムが光によって自然変色することを防止させる。
【００３２】
また、本発明に係る天然コルクフィルムの製造方法は、前処理ステップにおいて、コルク層に繊維層を付着させた後、その積層体を脱色することにより、コルク層単独で脱色する場合に発生する壊れ現象またはシワ形成現象を著しく低減させる。
【００３３】
同時に、本発明に係る天然コルクフィルムの製造方法は、適正な条件下の熱圧着方式により樹脂層を効果的に積層形成可能にする。
【図面の簡単な説明】
【００３４】
【図１】本発明の実施形態に係る天然コルクフィルムの製造方法を説明するためのフローチャートである。
【図２】図１に示された前処理ステップが具体化された一例を説明するためのフローチャートである。
【図３】図２に示された天然コルクフィルムの製造方法がより具体化された一例を説明するためのフローチャートである。
【図４】本発明の実施形態に係る天然コルクフィルムの製造方法により製造されたコルクフィルムの一例を説明するための断面図である。
【発明を実施するための形態】
【００３５】
本発明において、添付した図面は、従来技術との差別性および明瞭性、そして技術把握の便宜のために誇張された表現で示されていることがある。また、後述する用語は本発明における機能を考慮して定義された用語であって、使用者、運用者の意図または慣例によって異なり得るので、これらの用語に対する定義は、本明細書全般にわたる技術的内容に基づいて行われなければならない。一方、実施形態は、本発明の請求の範囲に提示された構成要素の例示的事項に過ぎず、本発明の権利範囲を限定するものではなく、権利範囲は本発明の明細書全般にわたる技術的思想に基づいて解釈されなければならない。
【００３６】
図１は、本発明の実施形態に係る天然コルクフィルムの製造方法を説明するためのフローチャートであり、図２は、図１に示された前処理ステップが具体化された一例を説明するためのフローチャートであり、図３は、図２に示された天然コルクフィルムの製造方法がより具体化された一例を説明するためのフローチャートであり、図４は、本発明の実施形態に係る天然コルクフィルムの製造方法により製造されたコルクフィルムの一例を説明するための断面図である。
【００３７】
図１〜図４を参照すれば、本発明の実施形態に係る天然コルクフィルムの製造方法は、コルク層形成ステップＳ１０と、繊維層形成ステップＳ２０と、前処理ステップＳ３０と、樹脂層形成ステップＳ４０とを含んで構成される。
【００３８】
この場合、本発明の実施形態に係る天然コルクフィルムの製造方法は、コーティング層形成ステップＳ５０、第１サンディングステップＳ６０、および第２サンディングステップＳ７０の少なくともいずれか１つ以上のステップをさらに含んで構成される。
【００３９】
以下、本発明の実施形態に係る天然コルクフィルムの製造方法を、図４に示された本発明の実施形態に係る天然コルクフィルムの製造方法により製造されたコルクフィルム１０の一例に基づいて説明する。
【００４０】
コルク層形成ステップＳ１０は、用意された天然コルク材料をスライシングして薄膜のコルク層１１を形成するステップである。
【００４１】
この場合、コルク層形成ステップで形成された板状の薄膜コルク層１１の厚さは、０．１ｍｍ以上１．０ｍｍ以下であることが好ましい。これは、コルク層１１の厚さが０．１ｍｍ未満の場合には、物性が大きく低下して後のステップを経るための耐磨耗性が現れず、１．０ｍｍ超過の場合には、後述する前処理ステップＳ３０で脱色剤の含浸が難しくなって脱色効果が低下するからである。
【００４２】
一方、天然コルク材料は、天然素材で肥大生長をする植物の茎や根の周辺部に作られる保護組織であって、コルク形成層の分裂によって生じるため、規則的な細胞配列を示し、断熱、防音、電気的絶縁、弾力性などに優れた性質を持っている。コルク形成層を含む植物の総体をコルクの木と定義する。
【００４３】
コルク層形成ステップＳ１０は、このような天然コルクの木から採取されたコルクを縦方向または横方向に剥離して天然コルク材料を用意した後、スライシングして行われる。
【００４４】
代案的に、コルク層形成ステップＳ１０は、天然コルクの木から採取されたコルクを粉砕してコルクチップを形成した後、コルクチップとバインダーとを混合圧着して天然コルク材料を用意するように構成される。以後、コルク層形成ステップＳ１０は、当該天然コルク材料をスライシングして行われる。
【００４５】
繊維層形成ステップＳ２０は、コルク層形成ステップＳ１０で形成されたコルク層１１の一面に繊維シートを付着させて繊維層１３を形成するステップである。
【００４６】
この場合、繊維層形成ステップＳ２０において、繊維層１３は、繊維シートを接着剤で付着させるか、熱圧着方式で付着させることが好ましい。すなわち、繊維層１３は、第１接着層１２を介してコルク層１１に付着する。
【００４７】
以下、繊維層１３、第１接着層１２、およびコルク層１１から形成された層状構造体は、積層体と定義して記述する。
【００４８】
一方、繊維層形成ステップＳ２０は、熱圧着方式の一つとして、既に公知の複数のロールプレス装備を用いてロールプレス方式で行われる。
【００４９】
繊維層１３は、コルク層１１に一定強度を付与するための手段であって、その材質と形状は制限がないが、好ましくは、ナイロン、アクリル、綿、ポリウレタンなどの繊維または不織布で構成することができる。
【００５０】
繊維層１３の厚さは、後のコルクフィルム１０の成形性を考慮して、０．１ｍｍ以上１．０ｍｍ以下であることが好ましい。
【００５１】
一方、接着層１２は、価格対比効率性の面で、ＴＰＵ（Ｔｈｅｒｍｏｐｌａｓｔｉｃ  Ｐｏｌｙ  Ｕｒｅｔｈａｎｅ）フィルムを用いるが、特に限定しない。すなわち、ホットメルトフィルムと呼ばれるＰＥ、ＰＰ、ＴＰＵ、ＥＶＡ、ＰＥＳ、ＰＡなどの汎用樹脂フィルムを使用することができ、常温でも接着力を示す一般の接着フィルムを使用してもよい。同時に、強力な熱安定性と付着性が必要な場合には、エポキシ樹脂、メラミン樹脂、ポリウレタン樹脂などの熱硬化性樹脂も使用できることはもちろんである。
【００５２】
接着層１２の厚さは、後のコルクフィルム１０の成形性を考慮して、０．１ｍｍ以上１．０ｍｍ以下であることが好ましい。
【００５３】
第１サンディングステップＳ６０は、繊維層形成ステップＳ２０を行った後、前処理ステップＳ３０を行う前に、繊維層形成ステップＳ２０を経たコルク層１１の他面をサンディング処理するステップである。
【００５４】
この場合、コルク層１１の他面を研磨するサンディング処理を行う理由は、コルク層１１の他面の表面均一度を向上させることにより、後述する前処理ステップＳ３０における脱色ステップＳ３１での脱色剤の含浸が効果的に行われるようにし、洗浄ステップＳ３２および乾燥ステップＳ３３の効率的な完成を図るようにするためである。
【００５５】
前処理ステップＳ３０は、コルク層１１の変色防止のために、繊維層形成ステップＳ２０で形成されたコルク層１１と繊維層１３との積層体を前処理するステップである。
【００５６】
詳述すれば、前処理ステップＳ３０は、繊維層１３、第１接着層１２、およびコルク層１１から形成された積層体を脱色するステップで、第１サンディングステップＳ６０がさらに行われた場合には、コルク層１１の他面がサンディング処理された積層体を脱色する。
【００５７】
この場合、前処理ステップＳ３０は、脱色剤を用いて積層体１１、１２、１３のコルク層１１を脱色する脱色ステップＳ３１を含んで構成される。この時、脱色ステップＳ３１は、製作された積層体１１、１２、１３を一定容積の容器に入れて脱色剤を仕込んだ後、撹拌させて行われる。
【００５８】
脱色剤は、コルクフィルム１０を意図する色に脱色できるものであれば、本発明に制限なく適用可能であるが、コルクフィルム１０の生産性および製造原価を考慮して、過酸化水素希釈液、またはアンモニアが添加された過酸化水素希釈液であることが好ましい。
【００５９】
脱色剤として、純水と過酸化水素とを混合した過酸化水素希釈液を使用する場合、過酸化水素は、希釈液の総重量に対して２０重量％以上５０重量％以下で含まれることが好ましい。これは、過酸化水素の重量％が２０重量％未満の場合には、意図する脱色効果を達成できないからであり、５０重量％超過の場合には、過度な脱色およびコルク層１１の損傷がもたらされるからである。
【００６０】
一方、脱色剤として、純水と過酸化水素との混合液にアンモニアを添加した過酸化水素希釈液を使用する場合、アンモニアと過酸化水素との重量比が１：２０〜１：５であることが好ましい。これは、アンモニアが過酸化水素の脱色反応速度を効果的に速くするための最小必要量と、アンモニア自体の毒性によるコルク層１１の損傷がコルクフィルム１０の製品性に影響を及ぼす限界必要量を考慮したものである。
【００６１】
したがって、脱色ステップＳ３１は、コルク層１１を脱色剤を用いて人為的に脱色する過程を行うことにより、コルクフィルム１０が事後的に光により自然変色することを防止させる。
【００６２】
同時に、脱色ステップＳ３１は、既存の方式とは異なり、積層体１１、１２、１３を脱色することにより、コルク層１１単独で脱色する場合に発生する壊れまたはシワ発生を著しく低減させる。
【００６３】
一方、前処理ステップＳ３０は、脱色ステップＳ３１で脱色した積層体１１、１２、１３を洗浄する洗浄ステップＳ３２と、洗浄ステップＳ３２で洗浄された積層体１１、１２、１３を乾燥する乾燥ステップＳ３３とをさらに含んで構成される。
【００６４】
洗浄ステップＳ３２は、特に、コルク層１１に含浸された脱色剤を除去するための過程であり、一定容器に入った純水に、脱色剤により脱色した積層体１１、１２、１３を特定時間浸漬して撹拌する過程を１回〜５回程度行ってなる。
【００６５】
この時、追加的に脱色剤を中和させるために、洗浄ステップＳ３２の間、または洗浄ステップＳ３２の進行前に、脱色剤を中和させられる一定の中和剤がコルク層１１に適用されてもよい。
【００６６】
乾燥ステップＳ３３は、洗浄された積層体１１、１２、１３に対して、後のステップを進行できるように、特にコルク層１１に含まれた水分を除去するステップである。
【００６７】
この時、乾燥ステップＳ３３は、コルク層１１の破壊を防止し、製造時間節減のために、乾燥温度は、特定の温度範囲、好ましくは、摂氏１０度以上５０度以下に制限され、乾燥時間は、特定の時間範囲、好ましくは、１時間以上１００時間以下に制限される。乾燥温度の範囲を摂氏１０度以上５０度以下に限定する理由は、乾燥温度が摂氏１０度未満であれば、乾燥時間が長くなって効率性が低下し、乾燥温度が摂氏５０度超過で上昇すれば、コルク層１１の急激な乾燥によって表面にシワが生じるなど表面品質が低下するからである。
【００６８】
一方、図示しないものの、脱色したコルク層１１を天然コルクの色または意図した色に染料を用いて着色する過程が追加的に行われてもよい。
【００６９】
第２サンディングステップＳ７０は、前処理ステップＳ３０を行った後、コルク層１１の他面をサンディング処理するステップである。
【００７０】
この場合、コルク層１１の他面を研磨するサンディング処理を行う理由は、前処理ステップＳ３０で脱色剤の脱色作用によって不規則になったコルク層１１の他面の表面均一度を向上させることにより、コルクフィルム１０の製品完全性を図るようになり、後述するコーティング層形成ステップＳ５０でコーティング層１７の形成が効果的に行われるようにするためである。
【００７１】
第２サンディングステップＳ７０は、後述する樹脂層形成ステップＳ４０の後には、熱圧着工程などによりコルク層１１の厚さが著しく減少してその厚さの測定が難しいだけでなく、サンディング処理工程も難しくなるので、前処理ステップＳ３０を行った後、樹脂層形成ステップＳ４０の前に行われることが好ましい。
【００７２】
この時、第２サンディングステップＳ７０は、コルク層１１の厚さが０．０５ｍｍ以上０．５ｍｍ以下の範囲となるように行われることが好ましい。これは、コルク層１１の厚さが０．０５ｍｍ未満の場合には、物性が大きく低下してコルクフィルム１０のクッション感またはコルク層１１自体の耐摩耗性が導出されず、０．５ｍｍ超過の場合には、コルクフィルム１０の成形性が低下し、コーティング層１７の形成時、接着工程などの効率性が低減されるからである。
【００７３】
樹脂層形成ステップＳ４０は、前処理ステップＳ３０を経た繊維層１３に樹脂シートを付着させて樹脂層１５を形成するステップである。
【００７４】
詳述すれば、樹脂層形成ステップＳ４０は、樹脂層１５を第２接着層１４を介して繊維層１３に付着形成するステップで、第２サンディングステップＳ７０がさらに行われた場合には、コルク層１１の他面がサンディング処理された状態で行われる。
【００７５】
樹脂シートは、ＡＢＳ（Ａｃｒｙｌｏｎｉｔｒｉｌｅ  Ｂｕｔａｄｉｅｎｅ  Ｓｔｙｒｅｎｅ）樹脂で構成されることが好ましいが、これに限定されるものではなく、熱可塑性樹脂であるポリプロピレン樹脂、ポリエチレン樹脂、ポリアセタール樹脂、ナイロン樹脂、スチレン樹脂、ポリカーボネート樹脂などで構成される。また、エポキシ樹脂、メラミン樹脂、ポリウレタン樹脂などの熱硬化性樹脂で構成されてもよい。
【００７６】
この時、樹脂シートの厚さは、０．１ｍｍ以上１ｍｍ以下であることが好ましいが、これに限定されるものではない。これは、樹脂シートの厚さが０．１ｍｍ未満の場合、屈曲強度と硬度が非常に弱くて製品の形状を取るのに困難があり、１ｍｍ以上の場合、コルクフィルム１０の成形性が低下するからである。
【００７７】
一方、接着層１４は、価格対比効率性の面で、ＴＰＵ（Ｔｈｅｒｍｏｐｌａｓｔｉｃ  Ｐｏｌｙ  Ｕｒｅｔｈａｎｅ）フィルムを用いるが、特に限定しない。すなわち、ホットメルトフィルムと呼ばれるＰＥ、ＰＰ、ＴＰＵ、ＥＶＡ、ＰＥＳ、ＰＡなどの汎用樹脂フィルムを使用することができ、常温でも接着力を示す一般の接着フィルムを使用してもよい。同時に、強力な熱安定性と付着性が必要な場合には、エポキシ樹脂、メラミン樹脂、ポリウレタン樹脂などの熱硬化性樹脂も使用できることはもちろんである。
【００７８】
接着層１４の厚さは、後のコルクフィルム１０の成形性を考慮して、０．１ｍｍ以上１．０ｍｍ以下であることが好ましい。
【００７９】
一方、樹脂層形成ステップＳ４０において、樹脂層１５は、樹脂シートを接着剤で付着させて形成されることが好ましい。
【００８０】
また、樹脂層形成ステップＳ４０において、樹脂層１５は、樹脂シートを熱圧着方式で付着させて形成されることが好ましい。
【００８１】
この場合、樹脂層形成ステップＳ４０は、熱圧着方式の一つとして、既に公知の複数のロールプレス装備を用いてロールプレス方式で行われる。
【００８２】
この時、熱圧着方式は、ロールプレス方式で行われるが、好ましくは、摂氏１５０度以上２５０度以下の温度条件、０．１ＭＰａ以上５ＭＰａ以下の圧力条件、および０．５ｍ／ｍｉｎ以上２ｍ／ｍｉｎ以下の移動速度の条件下で行われることが好ましい。
【００８３】
この条件は、コルク層１１の炭化防止、第２接着層１４の接着力増大、繊維層１３および樹脂層１５の損傷防止を考慮して実験的に導出したロールプレスの実行条件であって、コルクフィルム１０の完全性および製品性を向上させる条件であることを実験的に確認することができた。
【００８４】
詳述すれば、温度条件を１５０度以上２５０度以下の範囲に限定する理由は、作業温度が１５０度未満の場合、接着層１４として主に使用する素材であるＴＰＵフィルムの溶融温度を考慮する時、意図する繊維層１３と樹脂層１５との間の接着力が形成されず、作業温度が２５０度超過の場合、コルク層１１の表面が黒く炭化して商品性が低下する問題が発生するからである。
【００８５】
また、圧力条件を０．１ＭＰａ以上５ＭＰａ以下の範囲に限定する理由は、作業圧力が０．１ＭＰａ未満の場合、作業時に高温で溶融された接着層１４が繊維層１３と樹脂層１５との界面の間を十分に浸透せず意図する接着力が形成されず、作業圧力が５ＭＰａ超過の場合、過度な圧力でコルク層１１の表面損傷がもたらされる問題が発生するからである。
【００８６】
さらに、ロールプルレスによる移動速度の条件を０．５ｍ／ｍｉｎ以上２ｍ／ｍｉｎ以下の範囲に限定する理由は、移動速度が０．５ｍ／ｍｉｎ未満の場合、高温の作業温度の環境下で滞留時間が長くなってコルク層１１の表面が黒く炭化し、２ｍ／ｍｉｎ超過の場合、接着層１４として使用するＴＰＵフィルムへの熱伝達が難しくなって、意図する接着力が形成されない問題が発生するからである。
【００８７】
一方、このようなロールプレス方式の実行条件以外にも、熱圧着作業後、加熱されていた中間積層構造物１１、１２、１３、１４、１５を冷却させる区間がある特殊ロールプレス（ダブルベルトロールプレス）を用いることで、コルク層１１の表面品質にさらに完全を期することもできる。
【００８８】
コーティング層形成ステップＳ５０は、前処理ステップＳ３０を行った後、カラー樹脂または透明樹脂を接着剤や熱圧着で付着させるか、カラー塗料または透明塗料を塗装してコーティング層１７を形成するステップである。
【００８９】
詳述すれば、コーティング層形成ステップＳ５０は、コーティング層１７を第３接着層１６を介してコルク層１１の他面に付着形成するステップで、第２サンディングステップＳ７０によりその他面がサンディング処理され、高温高圧下の樹脂層形成ステップＳ４０がさらに行われた後に行われることが、コーティング層１７の完全性に有利である。
【００９０】
コーティング層１７は、ポリカーボネート樹脂、ポリウレタン樹脂、エポキシ樹脂、ＡＢＳ樹脂、ポリプロピレン樹脂、ポリエチレン樹脂、ポリアセタール樹脂などのような熱可塑性および熱硬化性樹脂で構成される。特に、コーティング層１７は、このような材質で薄膜のカラー樹脂または透明樹脂を形成して接着剤や熱圧着方式で付着させることにより、コルク層１１、接着層１６と共に層状構造に形成される。さらに、コーティング層１７は、同一の材質を有する液状の樹脂をコルク層１１の表面に塗布および硬化させて形成される。
【００９１】
一方、接着層１６は、価格対比効率性の面で、ＴＰＵ（Ｔｈｅｒｍｏｐｌａｓｔｉｃ  Ｐｏｌｙ  Ｕｒｅｔｈａｎｅ）フィルムを用いるが、特に限定しない。すなわち、ホットメルトフィルムと呼ばれるＰＥ、ＰＰ、ＴＰＵ、ＥＶＡ、ＰＥＳ、ＰＡなどの汎用樹脂フィルムを使用することができ、常温でも接着力を示す一般の接着フィルムを使用してもよい。同時に、強力な熱安定性と付着性が必要な場合には、エポキシ樹脂、メラミン樹脂、ポリウレタン樹脂などの熱硬化性樹脂も使用できることはもちろんである。
【００９２】
接着層１６の厚さは、後のコルクフィルム１０の成形性を考慮して、０．１ｍｍ以上１．０ｍｍ以下であることが好ましい。
【００９３】
一方、コーティング層形成ステップＳ５０は、樹脂層形成ステップＳ４０まで完了した半製品状態の積層構造物１１、１２、１３、１４、１５をインサート成形により自動車内蔵部品化した後、塗料塗布、乾燥など一定のコーティング工程で行われてもよいことはもちろんである。
【００９４】
また、コーティング層形成ステップＳ５０は、コルク層１１の他面に所望の色を着せるためのカラー層を塗布した後、乾燥し、再びカラー層に表面物性補強のための透明クリア層を塗布した後、乾燥するなどの過程で行われてもよいことはもちろんである。
【００９５】
以上、本発明に係る天然コルクフィルムの製造方法は、前処理ステップによりリグニンを除去して、コルクフィルムの光による自然変色を防止させ、特に、コルク層に繊維層を付着させた後、その積層体を脱色して、コルク層単独で脱色する場合に発生する壊れ現象またはシワ形成現象を著しく低減させる。
【００９６】
上述のように、本発明は、図面に示された実施形態を参照して説明されたが、これは例示的なものに過ぎず、当該技術の属する分野における通常の知識に基づいて多様な変形および均等な他の実施形態が可能であることを理解しなければならない。したがって、本発明の真の技術的保護範囲は以下に記述する特許請求の範囲により、上述した発明の具体的な内容に基づいて定められなければならない。
【産業上の利用可能性】
【００９７】
本発明は、天然コルクフィルムの製造方法に関し、自動車内蔵部品の表面処理に関連する産業分野に利用可能である。
【符号の説明】
【００９８】
Ｓ１０：コルク層形成ステップ
Ｓ２０：繊維層形成ステップ
Ｓ３０：前処理ステップ
Ｓ３１：脱色ステップ
Ｓ３２：洗浄ステップ
Ｓ３３：乾燥ステップ
Ｓ４０：樹脂層形成ステップ
Ｓ５０：コーティング層形成ステップ
Ｓ６０：第１サンディングステップ
Ｓ７０：第２サンディングステップ
１０：天然コルクフィルム
１１：コルク層
１２：第１接着層
１３：繊維層
１４：第２接着層
１５：樹脂層
１６：第３接着層
１７：コーティング層
【図１】
2018062167.tif 000003
【図２】
2018062167.tif 000004
【図３】
2018062167.tif 000005
【図４】
2018062167.tif 000006
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
用意された天然コルク材料をスライシングして薄膜のコルク層を形成するコルク層形成ステップと、
前記コルク層形成ステップで形成されたコルク層の一面に繊維シートを付着させて繊維層を形成する繊維層形成ステップと、
前記コルク層の変色防止のために、前記繊維層形成ステップで形成された前記コルク層と前記繊維層との積層体を前処理する前処理ステップと、
前記前処理ステップを経た前記繊維層に樹脂シートを付着させて樹脂層を形成する樹脂層形成ステップとを含み、
前記前処理ステップは、
脱色剤を用いて前記積層体の前記コルク層を脱色する脱色ステップを含むことを特徴とする天然コルクフィルムの製造方法。
【請求項２】
前記コルク層形成ステップにおいて、
前記コルク層の厚さは、０．１ｍｍ以上１．０ｍｍ以下であることを特徴とする請求項１に記載の天然コルクフィルムの製造方法。
【請求項３】
コルク層形成ステップは、
天然コルクの木から採取されたコルクを縦方向または横方向に剥離して前記天然コルク材料を用意することを特徴とする請求項１に記載の天然コルクフィルムの製造方法。
【請求項４】
コルク層形成ステップは、
天然コルクの木から採取されたコルクを粉砕してコルクチップを形成した後、前記コルクチップとバインダーとを混合圧着して前記天然コルク材料を用意することを特徴とする請求項１に記載の天然コルクフィルムの製造方法。
【請求項５】
繊維層形成ステップにおいて、
前記繊維層は、前記繊維シートを接着剤で付着させるか、熱圧着方式で付着させて形成されることを特徴とする請求項１に記載の天然コルクフィルムの製造方法。
【請求項６】
前記脱色剤は、
過酸化水素希釈液、またはアンモニアが添加された過酸化水素希釈液であることを特徴とする請求項１に記載の天然コルクフィルムの製造方法。
【請求項７】
前記前処理ステップは、
前記脱色ステップで脱色した前記積層体を洗浄する洗浄ステップと、
前記洗浄ステップで洗浄された前記積層体を乾燥する乾燥ステップとをさらに含むことを特徴とする請求項１に記載の天然コルクフィルムの製造方法。
【請求項８】
樹脂層形成ステップにおいて、
前記樹脂層は、前記樹脂シートを接着剤で付着させて形成されることを特徴とする請求項１に記載の天然コルクフィルムの製造方法。
【請求項９】
樹脂層形成ステップにおいて、
前記樹脂層は、前記樹脂シートを熱圧着方式で付着させて形成されることを特徴とする請求項１に記載の天然コルクフィルムの製造方法。
【請求項１０】
前記熱圧着方式は、
ロールプレス方式で行われるが、
摂氏１５０度以上２５０度以下の温度条件、０．１ＭＰａ以上５ＭＰａ以下の圧力条件、および０．５ｍ／ｍｉｎ以上２ｍ／ｍｉｎ以下の移動速度の条件下で行われることを特徴とする請求項９に記載の天然コルクフィルムの製造方法。
【請求項１１】
前記繊維層形成ステップを行った後、前記前処理ステップを行う前に、前記繊維層形成ステップを経た前記コルク層の他面をサンディング処理する第１サンディングステップをさらに含むことを特徴とする請求項１に記載の天然コルクフィルムの製造方法。
【請求項１２】
前記前処理ステップを行った後、前記コルク層の他面をサンディング処理する第２サンディングステップをさらに含むことを特徴とする請求項１に記載の天然コルクフィルムの製造方法。
【請求項１３】
第２サンディングステップは、
前記コルク層の厚さが０．０５ｍｍ以上０．５ｍｍ以下の範囲となるように行われることを特徴とする請求項１２に記載の天然コルクフィルムの製造方法。
【請求項１４】
前記前処理ステップを行った後、カラー樹脂または透明樹脂を接着剤や熱圧着で付着させるか、カラー塗料または透明塗料を塗装してコーティング層を形成するコーティング層形成ステップをさらに含むことを特徴とする請求項１に記載の天然コルクフィルムの製造方法。